(57)【要約】急速充電エネルギー蓄積装置は、集積回路（１３）の２つの端子の間に接続されるマイクロ電池（１）と、少なくとも１つのマイクロスーパーキャパシタ（７）との組み合わせにより、十分な容量を得る。マイクロ電池によって電力を供給され、集積回路は外部エネルギー源（１４）によるマイクロスーパーキャパシタの高速（１秒未満）充電をモニタする。マイクロスーパーキャパシタはマイクロ電池と並列に接続され、必要な時間内にマイクロ電池を充電することができる。マイクロ電池は十分なエネルギー容量を提供し、一方マイクロスーパーキャパシタは様々なアプリケーション（スマートカード、スマートラベル、マイクロシステム電源装置、など）に対応する高速充電を可能にする。好ましくは、マイクロ電池（１）とマイクロスーパーキャパシタ（７）とは、並んだ状態であれ、積み重ねられた状態であれ、同じ基板上に形成されるのがよい。複数のマイクロスーパーキャパシタ（７ａ、７ｂ、７ｃ）を直列に接続することにより、マイクロ電池を充電するのに十分な電圧を得ることができる。
2005507544.tif 000002
【特許請求の範囲】
【請求項１】
電池と、少なくとも１つのスーパーキャパシタとを備えるエネルギ蓄積装置であって、前記電池と前記スーパーキャパシタとはそれぞれ、薄膜状のマイクロ電池（１）とマイクロスーパーキャパシタ（７）とから成り、前記マイクロスーパーキャパシタ（７）は、通常は開かれている少なくとも一つの電子スイッチ（１５）を閉状態にするのをモニタする手段（Ｓ）を有する充電モニタ回路（１３）の２つの端子の間に接続されており、これにより前記マイクロスーパーキャパシタ（７）と、前記マイクロ電池（１）とは並列に接続されて、前記マイクロスーパーキャパシタ（７）から前記マイクロ電池（１）への充電が行われることを特徴とする、エネルギ蓄積装置。
【請求項２】
前記充電モニタ回路（１３）は、前記マイクロ電池（１）から電力の供給を受けることを特徴とする、請求項１に記載のエネルギ蓄積装置。
【請求項３】
前記充電モニタ回路（１３）の前記端子の間に直列に接続される複数のマイクロスーパーキャパシタ（７ａ、７ｂ、７ｃ）を備え、前記マイクロスーパーキャパシタ（７ａ、７ｂ、７ｃ）によって形成される直列回路は、前記スイッチ（１５）が閉じられたときには、前記マイクロ電池と並列に接続されることを特徴とする、請求項１または２に記載のエネルギ蓄積装置。
【請求項４】
前記マイクロ電池（１）は、第１の電極と第２の電極（４，６）との間に配置された固体電解質層（５）と、それぞれが前記第１の電極と第２の電極（４，６）とに接続された第１の集電層と第２の集電層（３ａ，３ｂ）とを有し、前記マイクロスーパーキャパシタ（７）は、それぞれが底部集電層（８）、底部電極層（９）、固体電解質層（１０）、上部電極層（１１）、上部集電層（１２）を構成する層を積層することによって形成されることを特徴とする、請求項１乃至３の１つに記載のエネルギ蓄積装置。
【請求項５】
前記マイクロ電池と前記マイクロスーパーキャパシタとの前記固体電解質層（５，１０）は、一つの同じ材料から形成されることを特徴とする、請求項４に記載のエネルギ蓄積装置。
【請求項６】
前記マイクロ電池（１）と前記マイクロスーパーキャパシタ（７）とは、一つの同じ絶縁基板（１２）上に形成されることを特徴とする、請求項１乃至５の１つに記載のエネルギ蓄積装置。
【請求項７】
前記マイクロ電池と前記マイクロスーパーキャパシタとは、前記基板上に横並びで形成されることを特徴とする、請求項６に記載のエネルギ蓄積装置。
【請求項８】
前記マイクロ電池と前記マイクロスーパーキャパシタとは、積み重ねられていることを特徴とする、請求項６に記載のエネルギ蓄積装置。
【請求項９】
前記マイクロ電池の前記負極（６）と、その上に重ねられる前記マイクロスーパーキャパシタ（７ａ）との間に絶縁層（１６）を備えることを特徴とする、請求項８に記載のエネルギ蓄積装置。
【請求項１０】
前記絶縁層（１６）は、前記マイクロ電池と前記マイクロスーパーキャパシタとの前記固体電解質層（５，１０）と同じ材料から成ることを特徴とする、請求項９に記載のエネルギ蓄積装置。
【請求項１１】
前記マイクロスーパーキャパシタの前記固体電解質層（１０ａ，１０ｂ，１０ｃ）は、積層の側部表面のほとんどを覆う、電気的絶縁層を構成することを特徴とする、請求項８乃至１０の１つに記載のエネルギ蓄積装置。
【発明の詳細な説明】
【技術分野】
【０００１】
本発明は、電池と、少なくとも一つのスーパーキャパシタとを備えるエネルギ蓄積装置に関する。
【背景技術】
【０００２】
スーパーキャパシタと電池とを並列に接続したハイブリッド型蓄電装置が、特に、米国特許第６，１１７，５８５号、第６，１８７，０６１号、およびＡ．ルフェル（Ａ．  Ｒｕｆｅｒ）による文献「エネルギ供給のためのスーパーキャパシタと電池の組み合わせ」（“Ｌｅ  ｓｕｐｅｒｃｏｎｄｅｎｓａｔｅｕｒ  ｅｔ  ｌａ  ｂａｔｔｅｒｉｅ  ｓｅ  ｍａｒｉｅｎｔ  ｐｏｕｒ  ｆｏｕｒｎｉｒ  ｄｅ  ｌ’ｅｎｅｒｇｉｅ”）（Ｅｌｅｃｔｒｏｎｉｑｕｅ、ＣＥＰ  Ｃｏｍｍｕｎｉｃａｔｉｏｎ、Ｐａｒｉｓ、Ｎｏ．１００、２０００年２月）に記載されている。これらの装置は、２つのコンポーネントの長所を併せ持つものであり、大量のエネルギを蓄積できるとともに大量の瞬時電力を供給できる。しかし、これらの装置はどれも、チップに集積することができない。
【０００３】
さらに、薄膜状で厚さが７μｍから３０μｍ（好ましくは約１５μｍ）であり、化学蒸着（ＣＶＤ）または物理蒸着（ＰＶＤ）技術によって形成される、リチウムマイクロ電池が、例えば国際公開公報ＷＯ−Ａ−９，８４８，４６７に記載されている。
【０００４】
マイクロ電池の充電は通常２、３分で終わる。しかし、十分なエネルギ容量を持ちつつ高速再充電をすることが要求される多くのアプリケーション（スマートカード、スマートラベル、マイクロシステム電源装置など）においては、マイクロ電池の充電時間が使用の妨げとなっている。例えば、銀行取引に用いるための、スマートカードに集積されたエネルギ蓄積装置は、１秒以内に再充電されなければならない。
【０００５】
発明の目的
本発明の目的は、上述の欠点を持たないエネルギ蓄積装置を提供することにあり、より詳しくは、チップに集積することができ、エネルギ容量を低下させることなく高速再充電が可能なエネルギ蓄積装置を提供することにある。
【０００６】
この目的は、添付の請求項による装置によって達成される。さらに詳しくは、電池とスーパーキャパシタとがそれぞれ薄膜状に形成されたマイクロ電池とマイクロスーパーキャパシタとから成る装置によって達成される。マイクロスーパーキャパシタは通常は開状態にある少なくとも一つの電子スイッチが閉状態となるのをモニタする手段を備える充電モニタ回路の２つの端子の間に接続され、電子スイッチが閉状態になるとマイクロスーパーキャパシタとマイクロ電池とは並列に接続されて、マイクロスーパーキャパシタからマイクロ電池への再充電を行うものである。
【０００７】
本発明の改良形においては、マイクロ電池およびマイクロスーパーキャパシタは、同じ一つの絶縁基板上に、横並びまたは積み重なって形成される。
【０００８】
他の利点や特徴は、以下に述べる本発明の実施形態によってより明確になる。これらの実施形態は、単に非制限的な例示にすぎず、添付の図面に表されている。
【発明を実施するための最良の形態】
【０００９】
特定の実施形態
マイクロ電池の動作原理は、マイクロ電池の正極で、アルカリ金属イオンまたはプロトン、好ましくは金属リチウム電極からもたらされるリチウムイオンＬｉ＋、を挿入または脱挿入することを基本とする。図１において、絶縁基板２上に、ＣＶＤまたはＰＶＤによって２つの集電層３ａおよび３ｂ、正極層４、固体電解質層５、負極層６、および場合によっては封止層（図示せず）などを構成する層を積層させることによって、マイクロ電池が形成される。
【００１０】
マイクロ電池１の構成要素は、さまざまな物質から成ってもよい。
【００１１】
金属集電層３ａおよび３ｂは、例えば、プラチナ（Ｐｔ）、クロム（Ｃｒ）、金（Ａｕ）、チタン（Ｔｉ）などをベースにしてもよい。
【００１２】
正極層４は、ＬｉＣｏＯ２、ＬｉＮｉＯ２、ＬｉＭｎ２Ｏ４、ＣｕＳ、ＣｕＳ２、ＷｏｙＳｚ、ＴｉＯｙＳｚ、Ｖ２Ｏ５、またはＶ３Ｏ８と、これらのバナジウム酸化物と金属硫化物のリチウム化合物から形成できる。選択した材料によって、層の結晶化と挿入特性とを増進させるための熱アニールが必要となる。ある種の非晶質材料、特にチタン酸硫化物は、多くのリチウムイオンを挿入することができるうえにアニールを必要としない。
【００１３】
固体電解質層５は、優れたイオン伝導体および電気絶縁体であるが、ボロン酸化物、リチウム酸化物またはリチウム塩ベースのガラス質材料で形成することができる。
【００１４】
負極層６は、熱蒸着によって堆積された金属リチウム、リチウムベースの金属合金、ＳｉＴＯＮ、ＳｎＮｘ、ＩｎＮｘ、ＳｎＯ２タイプの挿入化合物によって形成できる。
【００１５】
封止層を入れるとすればその目的は、外部環境、特に、湿気から活性積層体を守ることにある。また封止層は、セラミック、ポリマー（ヘキサメチルジシロキサン、パリレン、エポキシ樹脂など）、金属、またはこれら異なる材料の積層体などから成る。
【００１６】
用いられる材料に応じて、マイクロ電池の動作電圧は２Ｖから４Ｖとなり、表面容量は約１００μＡｈ／ｃｍ２となる。ここで用いられる製造技術によって、必要な形状および面はすべて得ることができる。しかし、一般的に、マイクロ電池を完成するには２、３分充電をすることが必要である。
【００１７】
実験室においては、マイクロ電池と同じ種類の技術を用いて薄膜状のマイクロスーパーキャパシタを得ることが可能になっている。図２に示されるように、マイクロスーパーキャパシタは、好ましくはシリコンから成る絶縁基板２上に、それぞれが底部集電層８、底部電極９、固体電解質層１０、上部電極１１、および上部集電層１２を構成する薄膜層を積層することによって形成される。マイクロスーパーキャパシタ７の構成要素は、リチウムに比べて空気の影響を受けにくいものの、必要であれば、マイクロ電池と同じやり方で封止層（図示せず）を加えることもできる。
【００１８】
マイクロスーパーキャパシタ７の構成要素は、様々な材料から成る。電極９および１１は、炭素ベースまたはＲｕＯ２、ＩｒＯ２、ＴａＯ２、またはＭｎＯ２などの金属酸化物ベースの材料でよい。固体電解質層１０の材料は、マイクロ電池に用いられるのと同じタイプの様々な電解質材料でよい。
【００１９】
マイクロスーパーキャパシタ７は、例えば５つの連続した堆積工程を経て、絶縁シリコン基板２上に形成されてもよい。
【００２０】
第１工程では、底部集電層８が、例えば高周波カソード・スパッタリングによって厚さ０．２±０．１μｍのプラチナ層を堆積することによって形成される。
【００２１】
第２工程では、例えばルテニウム酸化物（ＲｕＯ２）から成る底部電極９が、大気温度においてアルゴンおよび酸素（Ａｒ／Ｏ２）の混合ガス中で反応性高周波カソード・スパッタリングを行うことにより、金属ルテニウムターゲットから作られる。形成された層の厚さは、例えば１．５±０．５μｍである。
【００２２】
第３工程では、固体電解質層１０を構成する、例えば厚さ１．２±０．４μｍの層が形成される。これは、Ｌｉ３ＰＯ４または０．７５（Ｌｉ２Ｏ）−０．２５（Ｐ２Ｏ５）ターゲットを用いて窒素分圧下でカソード・スパッタリングを行うことにより得られる、Ｌｉｐｏｎタイプ（Ｌｉ３ＰＯ２．５Ｎ０．３）の導電ガラスである。
【００２３】
第４工程では、例えばルテニウム酸化物（ＲｕＯ２）から成る上部電極１１が、第２工程の底部電極９と同じ方法で形成される。
【００２４】
第５工程では、プラチナから成る上部集電層１２が、第１工程の底部集電層８と同じ方法で形成される。
【００２５】
このようにして得られたマイクロスーパーキャパシタ７の表面容量は、約１０μＡｈ／ｃｍ２であり、フル充電するのに要する時間は１秒未満、通常２００〜３００マイクロ秒である。このマイクロスーパーキャパシタ７の表面容量は小さく、頻繁に再充電を行わなければならないため、多くのアプリケーションにおいてエネルギ源として用いることはできない。
【００２６】
本発明による急速充電エネルギ蓄積装置は、マイクロ電池１と少なくとも一つのマイクロスーパーキャパシタ７とを組み合わせることにより、十分な容量を得ることができる。マイクロ電池１は、十分なエネルギ容量を提供し、一方マイクロスーパーキャパシタは、考えられうる他のアプリケーション（スマートカード、スマートラベル、マイクロシステム電源装置など）に匹敵する高速充電を行うことができる。マイクロスーパーキャパシタは必要な時間をかけてマイクロ電池１の充電を行う。マイクロ電池またはマイクロスーパーキャパシタの厚さは、液体電解質を用いたミニ電池やミニスーパーキャパシタの１０倍から３０倍も小さく、このことにより本発明によるエネルギ蓄積装置のチップへの集積が可能になる。
【００２７】
図３に示された実施形態では、エネルギ蓄積装置はマイクロ電池１と、３つのマイクロスーパーキャパシタ７ａ、７ｂ、７ｃとを備えている。３つのマイクロスーパーキャパシタ７ａ、７ｂ、７ｃは、集積回路１３の２つの端子の間に直列に接続される。集積回路１３は、マイクロ電池１に接続された電力供給端子により電力を供給され、マイクロスーパーキャパシタが外部エネルギ源１４から高速（１秒以下）で充電されるのをモニタする。この充電動作は、集積回路１３と本発明によるエネルギ蓄積装置とを備えるスマートカードがリーダに挿入された際に、周知の方法、例えば接触、あるいは無線によって行われる。集積回路１３は続いて、通常は開状態にある少なくとも１つの電子スイッチ１５を閉じるように制御する制御信号Ｓにより、マイクロ電池１と３つのマイクロスーパーキャパシタによる直列回路とを並列に接続し、必要な時間（例えば２〜３分）をかけてマイクロ電池が充電されるようにする。複数のマイクロスーパーキャパシタを直列に接続することにより、マイクロ電池１を充電するのに十分な電圧が得られる。
【００２８】
マイクロ電池１とマイクロスーパーキャパシタ７とは、横並びで配置されるにせよ（図４、５）、積み重ねられるにせよ（図６、７）、同じ基板２上に形成されるのが望ましい。さらに、基板２は集積回路１３および電子スイッチ１５を支持しているのが望ましい。マイクロ電池およびマイクロスーパーキャパシタは同じタイプの技術を用いて形成することができる。好ましくは、マイクロ電池１およびマイクロスーパーキャパシタ７の集電層同士、そして固体電解質層同士は同じ材料から成るとよい。これにより製造時間を減少させることができる。
【００２９】
図４および５に示す第１の実施形態では、マイクロ電池とマイクロスーパーキャパシタとは基板２上に並んで配置されている。このことにより、マイクロ電池とマイクロスーパーキャパシタの一部の層は同時に形成できるが、図６及び７に示す、マイクロ電池とマイクロスーパーキャパシタとが積み重ねられている第２の実施形態に比べてより大きな面が必要となる。
【００３０】
第１の実施形態では、マイクロ電池１と３つのマイクロスーパーキャパシタ７ａ、７ｂ、７ｃとは、表面の面積が９ｃｍ２である、絶縁シリコン基板２上に並んで配置されている。マイクロ電池１は、Ｐｔ／ＴｉＯＳ／Ｌｉｐｏｎ／Ｌｉ層を積層することによって形成される。マイクロ電池１の平均動作電圧は、約２Ｖであり、容量は４００μＡｈである。各マイクロスーパーキャパシタの電圧は約１Ｖ、容量は約１５μＡｈであり、Ｐｔ／ＲｕＯ２／Ｌｉｐｏｎ／ＲｕＯ２層を積層することにより形成されている。３つのマイクロスーパーキャパシタを直列に接続することにより、マイクロ電池のフル充電を可能にする約３Ｖの電圧を達成できる。
【００３１】
マイクロ電池と３つのマイクロスーパーキャパシタとは、７つの連続した堆積工程によって形成できる。
【００３２】
図４に示す第１工程では、マイクロ電池の集電層３ａおよび３ｂと、３つのマイクロスーパーキャパシタの底部集電層８ａ、８ｂ、および８ｃが厚さ０．２±０．１μｍのプラチナ（Ｐｔ）層を高周波カソード・スパッタリングで堆積させることによって、基板２上に並んで形成される。
【００３３】
第２工程では、ルテニウム酸化物（ＲｕＯ２）から成るマイクロスーパーキャパシタの底部電極９ａ、９ｂ、９ｃが、大気温度において、アルゴンと酸素の混合ガス（Ａｒ／Ｏ２）中で反応性高周波カソード・スパッタリングを行うことによって金属ルテニウムターゲットから形成される。形成された層の厚さは、１．５±０．５μｍである。
【００３４】
第３工程では、チタン酸硫化物（ＴｉＯ０．２Ｓ１．４）から成る正極４を構成する、厚さ１．５±０．５μｍの層が、マイクロ電池の第１の集電層３ａ上に形成される。この層は、大気温度において、アルゴンと硫化水素の混合ガス（Ａｒ／Ｈ２Ｓ）中で反応性高周波カソード・スパッタリングを行うことによって、金属チタン（Ｔｉ）ターゲットから得られる。
【００３５】
第４工程では、マイクロ電池の固体電解質層５と各マイクロスーパーキャパシタの固体電解質層１０とを構成する、厚さ１．２±０．４μｍの層が形成される。これは、窒素分圧下で反応性カソード・スパッタリングをＬｉ３ＰＯ４または０．７５（Ｌｉ２Ｏ）−０．２５（Ｐ２Ｏ５）ターゲットに行うことによって得られるＬｉｐｏｎタイプ（Ｌｉ３ＰＯ２．５Ｎ０．３）の導電ガラスである。
【００３６】
第５工程では、ルテニウム酸化物（ＲｕＯ２）から成る３つのマイクロスーパーキャパシタの上部電極１１ａ、１１ｂおよび１１ｃが、第２工程における底部電極と同じ方法で形成される。
【００３７】
第６工程では、マイクロ電池の負極６を構成する、厚さ５±２μｍのリチウム（Ｌｉ）層が、金属リチウムをジュール効果によってるつぼの中で４５０℃で熱することによる、二次的な蒸着によって形成される。
【００３８】
第７工程では、マイクロスーパーキャパシタの上部集電層１２ａ、１２ｂ、１２ｃが第１工程の底部集電層と同じ方法で、プラチナから形成される。図５は、第７工程後に得られる、３つのマイクロスーパーキャパシタの断面図である。この実施形態では、上部集電層１２ａおよび１２ｂはそれぞれ、隣接するマイクロスーパーキャパシタの集電層８ｂおよび８ｃと接続し、よって第７工程では３つのマイクロスーパーキャパシタは自動的に直列接続となる。
【００３９】
電子スイッチ１５によるマイクロ電池とマイクロスーパーキャパシタとの接続、またマイクロ電池およびマイクロスーパーキャパシタと集積回路１３との接続は、適当な手段を用いて行われる。好ましくは、例えばポリマーと金属とを連増的に堆積することによって形成される封止層によって装置全体が外部環境から保護されるとよい。
【００４０】
第２工程と第３工程とは順番を変えてもよい。第５工程と第６工程、および第６工程と第７工程も同様である。
【００４１】
第２の実施形態では、マイクロ電池１および３つのマイクロスーパーキャパシタ７ａ、７ｂ、７ｃは、表面積が８ｃｍ２のシリコン絶縁基板２上に積み重ねられている。用いられる材料は第１実施形態と同じである。積み重ねることで、マイクロ電池および各マイクロスーパーキャパシタに割り当てられる面が増し、よってこれらのエネルギ容量が増す。故に、容量８００μＡｈのマイクロ電池、および全体として容量８０μＡｈのマイクロスーパーキャパシタを得ることができる。しかし一方で、必要な堆積工程の数は増える。
【００４２】
マイクロ電池および３つのマイクロスーパーキャパシタは連続した１８の堆積工程を経て形成される。各層の特徴は、第１実施形態のものと同じである。
【００４３】
マイクロ電池の集電層３ａおよび３ｂ、正極層４、電解質層５、および負極層６は、プラチナ（第１工程）、ＴｉＯＳ（第２工程）、Ｌｉｐｏｎ（第３工程）、およびリチウム（第４工程）の層を積層することによって連続して形成される。
【００４４】
第５工程では、マイクロスーパーキャパシタを形成する前に、電気的絶縁層１６がマイクロ電池上に形成される。好適な実施形態では、絶縁層１６はＬｉｐｏｎから成る固体電解質層から成る。
【００４５】
次に、絶縁層１６上に３つのマイクロスーパーキャパシタが連続的に重ね合わされて形成される。第１のマイクロスーパーキャパシタ７ａの上部集電層１２ａ、は第２のマイクロスーパーキャパシタ７ｂの底部集電層を兼ねる。同様に、第２のマイクロスーパーキャパシタ７ｂの上部集電層１２ｂは、第３のマイクロスーパーキャパシタ７ｃの底部集電層を兼ねる。このように、３つのマイクロスーパーキャパシタは、自動的に直列接続となる。
【００４６】
第１のマイクロスーパーキャパシタ７ａは、底部集電層８ａを構成するプラチナ層（第６工程）、底部電極９ａを構成するＲｕＯ２層（第７工程）、固体電解質層１０ａを構成するＬｉｐｏｎ層（第８工程）、上部電極１１ａを構成するＲｕＯ２層（第９工程）、および上部集電層１２ａを構成するプラチナ層（第１０工程）を積層することによって形成される。
【００４７】
次に、第２のマイクロスーパーキャパシタ７ｂは、その底部集電層を兼ねる集電層１２ａ上に、底部電極９ｂを構成するＲｕＯ２層（第１１工程）、固体電解質層１０ｂを構成するＬｉｐｏｎ層（第１２工程）、上部電極１１ｂを構成するＲｕＯ２層（第１３工程）、および上部集電層１２ｂを構成するプラチナ層（第１４工程）を積層することによって形成される。
【００４８】
次に、第３のマイクロスーパーキャパシタ７ｃは、その底部集電層を兼ねる集電層１２ｂ上に、底部電極９ｃを構成するＲｕＯ２層（第１５工程）、固体電解質層１０ｃを構成するＬｉｐｏｎ層（第１６工程）、上部電極１１ｃを構成するＲｕＯ２層（第１７工程）、および上部集電層１２ｃを構成するプラチナ層（第１８工程）を積層することによって形成される。
【００４９】
このようにして得られたエネルギ蓄積装置の平面図と断面図が図６、７に示されている。集電層８ａ、１２ａ、１２ｂ、および１２ｃは、それぞれ第６、１０、１４、１８工程で形成され、一端にマイクロスーパーキャパシタのオフセット出力端子となる突出部１７を有している。集電層８ａおよび１２ｃの突出部１７は、集積回路１３と、電子スイッチ１５を介してマイクロ電池とに接続されている。集電層１２ｂおよび１２ｃの突出部１７は、不可欠のものではないが、中間電圧が必要な場合に用いることができる。
【００５０】
もし装置が、第３のマイクロスーパーキャパシタ７ｃの上部集電層１２ｃをマイクロ電池の集電層３ａに接続する単一の電子スイッチ１５のみを有しているなら、絶縁層１６を省略してもよい。この場合、第１のマイクロスーパーキャパシタ７ａの底部集電層８ａは、マイクロ電池の負極６に直接接続される。
【００５１】
図７に示すように、固体電解質層１０ａ、１０ｂ、１０ｃは、マイクロスーパーキャパシタの集電層の突出部１７と、マイクロ電池の集電層３ａおよび３ｂの一部を除いてそれまでにできた層を完全に覆い、その後の接続を可能にしている。このように、固体電解質層は積層体のほとんどすべての側面を覆う電気的絶縁体となっている。
【００５２】
上述の２つの実施形態では、エネルギ蓄積装置のすべての製造工程がその後アニールを行うことなく、大気温度で行われている。装置のモジュールアーキテクチャ、特に異なる素子の表面、直列に接続されるマイクロスーパーキャパシタの数、およびマイクロ電池とマイクロスーパーキャパシタとの動作電圧や表面容量を決定するために用いられる材料は、アプリケーションごと、特にそのエネルギ消費や充電頻度に応じて変更される。
【図面の簡単な説明】
【００５３】
【図１】本発明によるエネルギ蓄積装置に用いることができるマイクロ電池の、特定の実施形態の断面図。
【図２】本発明によるエネルギ蓄積装置に用いることができるマイクロスーパーキャパシタの、特定の実施形態の断面図。
【図３】本発明による装置の、マイクロ電池とマイクロスーパーキャパシタとの接続を表す図。
【図４】本発明による装置の第１の実施形態の平面図。
【図５】本発明による装置の第１の実施形態の、図４の線Ａ−Ａに沿う断面図。
【図６】本発明による装置の第２の実施形態の平面図。
【図７】本発明による装置の第２の実施形態の、図６の線Ｂ−Ｂに沿う断面図。
【符号の説明】
【００５４】
１  マイクロ電池
２  絶縁基板
３ａ、３ｂ  集電層
４  正極層
５、１０  固体電解質層
６  負極層
７  マイクロスーパーキャパシタ
８  底部集電層
９  底部電極
１１ａ〜１１ｃ  上部電極
１２ａ〜１２ｃ  上部集電層
１３  集積回路
１４  外部エネルギ源
１５  電子スイッチ
【図３】
2005507544.tif 000003
【国際公開パンフレット】
2005507544.tif 000004
2005507544.tif 000005
2005507544.tif 000006
2005507544.tif 000007
2005507544.tif 000008
2005507544.tif 000009
2005507544.tif 000010
2005507544.tif 000011
2005507544.tif 000012
2005507544.tif 000013
2005507544.tif 000014
2005507544.tif 000015
2005507544.tif 000016
2005507544.tif 000017
2005507544.tif 000018
2005507544.tif 000019
2005507544.tif 000020
2005507544.tif 000021
2005507544.tif 000022
2005507544.tif 000023